(57)【特許請求の範囲】
【請求項１】
少なくとも３層を包含する多層を含有して成る衣類であって、
前記少なくとも３層が、少なくとも１層の布層、少なくとも１層のポリオレフィン組成物を含有する層および少なくとも１層の発泡層を包含し、
前記ポリオレフィン組成物を含有する層はフィルム、不織物、粉末およびこれらの組み合わせから成る群より選択される少なくとも１種のポリオレフィン組成物を含有して成り、
前記ポリオレフィンが、ポリプロピレンホモポリマーならびにエチレン−プロピレン共重合体から成る群より選択されるポリマー成分からなり、
前記布層が外側に面しており、前記布層が編布または織布であり、
前記布層が、綿、羊毛、アクリル樹脂、ポリアミド、ポリエステル、スパンデックス、再生セルロース、天然ゴム、合成ゴム、竹、絹またはこれらの組み合わせからなる群から選択される材料からなる繊維またはヤーンを含み、
前記ポリオレフィン組成物を含有する層は前記発泡層に隣接し、前記発泡層は前記布層に隣接し、
布層及び発泡層は布／発泡体積層品を構成し、
前記衣類が吸収性微粒子材料を含有する層を含まない、衣類。
【請求項２】
前記ポリアミドがナイロンである、請求項１に記載の衣類。
【請求項３】
前記ポリオレフィン組成物がポリオレフィン溶融物から流し込み成形されたものである、請求項１に記載の衣類。
【請求項４】
２組の布／発泡体積層品が設けられ、
前記ポリオレフィン組成物が前記布／発泡体積層品の間に位置する、請求項１に記載の衣類。
【請求項５】
少なくとも５層を包含する多層を含有して成る衣類であって、
前記少なくとも５層が、少なくとも２層の布層、少なくとも１層のポリオレフィン組成物を含有する層および少なくとも２層の発泡層を包含し、
前記ポリオレフィン組成物を含有する層はフィルム、不織物、粉末およびこれらの組み合わせから成る群より選択される少なくとも１種のポリオレフィン組成物を含有して成り、
前記ポリオレフィンが、ポリプロピレンホモポリマーならびにエチレン−プロピレン共重合体から成る群より選択されるポリマー成分からなり、
前記布層のうちの少なくとも１つの布層が外側に面しており、前記布層が編布または織布であり、
前記布層が、綿、羊毛、アクリル樹脂、ポリアミド、ポリエステル、スパンデックス、再生セルロース、天然ゴム、合成ゴム、竹、絹またはこれらの組み合わせからなる群から選択される材料からなる繊維またはヤーンを含み、
前記衣類が吸収性微粒子材料を含有する層を含まない、請求項１に記載の衣類。
【請求項６】
前記ポリオレフィン組成物の両側に発泡層が隣接して位置しかつ各発泡層が布層に隣接して位置する、請求項５に記載の衣類。
【請求項７】
鋳込みまたはプレスされた、請求項１に記載の衣類。
【請求項８】
前記ポリオレフィン組成物が多層製品の全領域に渡って広がっている、請求項１に記載の衣類。
【請求項９】
前記ポリオレフィン組成物が多層製品の一部の領域に広がっている、請求項１に記載の衣類。
【請求項１０】
少なくとも２種類のポリオレフィン組成物が含まれている、請求項１に記載の衣類。
【請求項１１】
前記ポリオレフィン組成物が多孔質または穴開きである、請求項１に記載の衣類。
【請求項１２】
更に少なくとも１種の接着剤の層を含有して成る、請求項５に記載の衣類。
【請求項１３】
前記接着剤が熱硬化性樹脂または熱可塑性樹脂である、請求項１２に記載の衣類。
【請求項１４】
多層含有衣類であって、
（ａ）少なくとも１層の布層、
（ｂ）ポリオレフィン組成物を含有して成る層、および
（ｃ）少なくとも１層の発泡層
を含有して成り、
前記ポリオレフィンが、ポリプロピレンホモポリマーならびにエチレン−プロピレン共重合体から成る群より選択されるポリマー成分からなり、
前記布層が外側に面しており、前記布が編布または織布であり、
前記布層が、綿、羊毛、アクリル樹脂、ポリアミド、ポリエステル、スパンデックス、再生セルロース、天然ゴム、合成ゴム、竹、絹またはこれらの組み合わせからなる群から選択される材料からなる繊維またはヤーンを含み、
前記ポリオレフィン組成物を含有する層は前記発泡層に隣接し、前記発泡層は前記布層に隣接し、
布層及び発泡層は布／発泡体積層品を構成し、
前記衣類が吸収性微粒子材料を含有する層を含まない、衣類。
【請求項１５】
前記ポリアミドがナイロンである、請求項１４に記載の衣類。
【請求項１６】
前記ポリオレフィン組成物が接着剤である、請求項１４に記載の衣類。
【請求項１７】
前記ポリオレフィン組成物が層間に存在する、請求項１４に記載の衣類。
【請求項１８】
前記ポリオレフィン組成物が前記層の上に噴霧されたものである、請求項１４に記載の衣類。
【請求項１９】
（ａ）少なくとも２層の布層、
（ｂ）フィルム、不織物、粉末およびこれらの組み合わせから成る群より選択される少なくとも１種のポリオレフィン組成物を含有して成る層、および
（ｃ）少なくとも１層の発泡層
を含有して成る鋳込みされた衣類であって、
前記ポリオレフィン組成物が前記少なくとも２層の布層の間に積層されており、
前記ポリオレフィンが、ポリプロピレンホモポリマーならびにエチレン−プロピレン共重合体から成る群より選択されるポリマー成分からなり、
前記布層のうちの少なくとも１つの布層が外側に面しており、前記布が編布または織布であり、
前記布層が、綿、羊毛、アクリル樹脂、ポリアミド、ポリエステル、スパンデックス、再生セルロース、天然ゴム、合成ゴム、竹、絹またはこれらの組み合わせからなる群から選択される材料からなる繊維またはヤーンを含み、
前記ポリオレフィン組成物を含有する層は前記発泡層に隣接し、前記発泡層は前記布層に隣接し、
布層及び発泡層は布／発泡体積層品を構成し、
前記衣類が吸収性微粒子材料を含有する層を含まない、衣類。
【請求項２０】
前記ポリアミドがナイロンである、請求項１９に記載の衣類。
【請求項２１】
更に粉末から成る追加的ポリオレフィン組成物を含有して成る層も含有して成る、請求項１９に記載の衣類。
【発明の詳細な説明】
【技術分野】
【０００１】
関連出願に対する相互参照
本出願は、２００７年９月２８日付けで出願した仮出願番号６０／９７５９１８による
優先権の利点を請求するものである。
【０００２】
本発明は、多層構造物を包含する製品に関する。前記層は布および／またはポリウレタ
ンフォームをポリオレフィン組成物と組み合わせて含有する。
【背景技術】
【０００３】
ポリオレフィンは様々な基質用の接着剤として使用可能である。そのような熱可塑性接
着剤が充分な接着強度を発現するにはしばしば熱および圧力が必要である。ホットメルト
接着剤は環境的に安全でありかつフィルムとして容易に付着可能であるが、一般に、引き
伸ばしサイクルを繰り返し受けた時に大きな歪みを示しかつ回復力が劣る。従って、ホッ
トメルト接着剤の性能懸念を克服する接着剤が求められている。そのような接着剤は、好
ましくは、また通常の熱可塑性ポリウレタンおよびホットメルト接着剤に比べて布に他の
利点、例えば柔軟性、形状保持および空気透過性なども与えるものである。
【０００４】
発明の要約
いくつかの態様では、層の中の１層がポリオレフィン組成物である少なくとも２層を含
有する多層製品を提供する。そのポリオレフィン組成物は層の中の１層を形成していても
よく、例えばポリオレフィン組成物が基質の上に存在するようにしてもよい。そのポリオ
レフィン組成物の形態は適切な如何なる形態であってもよく、例えばフィルム、不織物、
粉末、分散粉末、溶融物およびこれらの組み合わせなどであってもよい。このポリオレフ
ィン組成物を前記層に隣接させてか或は層間に位置させてもよく、かつまたそれが当該製
品に接着性、鋳込み性（ｍｏｌｄａｂｉｌｉｔｙ）、形状保持および柔軟性などを与える
ようにしてもよい。
【０００５】
いくつかの態様では、プレス、積層および／または鋳込み（ｍｏｌｄ）しておいた多数
層（多層）含有製品を提供する。この製品は、層の中の１層がフィルム、不織物または溶
融物の形態のポリオレフィン組成物である少なくとも２層を含有する。
【０００６】
さらなる態様では、布層を少なくとも１層およびフィルム、不織物、溶融物、粉末、分
散粉末およびこれらの組み合わせから成る群より選択される少なくとも１種のポリオレフ
ィン組成物を含有する製品を提供する。
【０００７】
発明の詳細な説明
本明細書で用いる如き用語“多孔質”は、当該基質の表面または厚みの中または厚みを
貫くいずれかの地点に空隙または穴を含有する基質または本発明の製品を接触させること
ができる材料のいずれかを指す。この基質は自己支持型および連続もしくは不連続であっ
てもよくかつ場合により追加的基質を含有していてもよい。
【０００８】
本明細書で用いる如き用語“プレス”または“プレスされた”は、ある製品が実質的に
平らな構造物をもたらすように熱および／または圧力を受けたことを指す。
【０００９】
本明細書で用いる如き用語“発泡体”は、布構造物で用いることができる適切な発泡体
のいずれか、例えばポリウレタンフォームなどを指す。
【００１０】
本明細書で用いる如き用語“分散体”は、分散相が微細な粒子で構成されておりかつ連
続相が液体、固体または気体であってもよい系を指す。
【００１１】
本明細書で用いる如き用語“製品”は、フィルム、不織物、粉末、分散粉末または成形
品と基質、例えば織布などを含有して成る製品を指し、それはある程度ではあるが本明細
書に記述する如き分散体または成形品が付着していることが理由で少なくとも１種の弾性
を示し得るか或は示さない可能性もある。そのような製品の形態は適切な如何なる形態で
あってもよく、例えば一次元、二次元および／または三次元であってもよい。
【００１２】
本明細書で用いる如き用語“布”は、編み、織りもしくは不織材料を指す。編布は横編
み、丸編み、縦編み、ナローエラスティック（ｎａｒｒｏｗ  ｅｌａｓｔｉｃ）およびレ
ースであってもよい。織布は如何なる構造の布であってもよく、例えば朱子織り、あや織
り、平織り、オックスフォード織り、バスケット織りおよびナローエラスティックなどで
あってもよい。不織材料は、メルトブローン、スパンボンデッド、ウエットレイド、梳い
た繊維が基になったステープルウエブなどであってもよい。
【００１３】
本明細書で用いる如き用語“基質”は、本発明の製品を接触させることができる物質の
いずれかを指す。ある基質は繊維のように実質的に一次元であるか、平らなシートのよう
に二次元であるか或は三次元製品またはでこぼこしたシートであり得る。平らなシートに
は例えば織布、紙、フロック製品およびウエブが含まれ得る。三次元製品には例えば革お
よび発泡体が含まれ得る。他の基質には、木、紙、プラスチック、金属および複合体、例
えばコンクリート、アスファルト、体育館床材およびプラスチックチップが含まれ得る。
【００１４】
本明細書で用いる如き用語“ハードヤーン”は、実質的に非弾性のヤーンを指す。
【００１５】
本明細書で用いる如き用語“鋳込み”品は、製品もしくは成形品の形状がかけた熱およ
び／または圧力に反応して変化する結果としてもたらされた製品を指す。
【００１６】
本明細書で用いる如き用語“から生じさせた”は、ある物質を別の物から生じさせるこ
とを指す。例えば、乾燥可能な分散体からフィルムを生じさせることができる。
【００１７】
本明細書で用いる如き用語“モジュラス”は、ある品目の単位線形密度もしくは面積当
たりにかかる応力（力で表す）の比率を指す。
【００１８】
用語“ポリオレフィン”を本明細書で用いる場合、これにＣ２からＣ２０単量体から生
じさせたポリオレフィンを包含させることを意味する。それには共重合体および三元重合
体、例えばエチレン−プロピレン共重合体などが含まれる。有用なポリオレフィン共重合
体の例がＤａｔｔａ他の米国特許第６，８６７，２６０号（引用することによって本明細
書に組み入れられる）に開示されている。
【００１９】
いくつかの態様における製品は、ポリオレフィン組成物の層を少なくとも１層含有する
多層製品である。そのような製品は、少なくとも１種のポリオレフィン組成物を含有する
層を少なくとも２層有する。そのようなポリオレフィン組成物は例えば基質の上に位置す
るポリオレフィン組成物などとして前記層の中の１層を形成していてもよい。そのポリオ
レフィン組成物の形態は適切な如何なる形態、例えばフィルム、粉末、不織物、溶融物、
分散粉末、乾燥粉末およびこれらの組み合わせなどの形態であってもよい。そのポリオレ
フィン組成物を前記層に隣接させてか或は前記層間に位置させてもよく、それらはまた当
該製品に伸縮性および回復力、向上した弾性率、接着性、鋳込み性、形状保持および柔軟
性も与え得る。そのような製品を布および／または衣類に成形してもよい。
【００２０】
いくつかの態様の製品に関して多種多様なポリオレフィン組成物が有用である。例えば
、いくつかの態様の製品は、ポリオレフィン溶体または溶体から流し込み成形（ｃａｓｔ
）されたフィルム（この溶体には溶媒、例えば沸騰するキシレン、沸騰するヘプタン、熱
１，２，４−トリクロロベンゼン、熱エチレングリコールモノブチルエーテルまたは熱オ
ルソジクロロベンゼンなどが入っている）、ポリオレフィン粉末と場合により溶媒が入っ
ている水性分散体、または実質的に無溶媒の水性分散体などを含有し得る。例えば、本発
明のいくつかの態様に従い、ポリオレフィン溶体、例えば紡糸用溶体もしくはゲルを用い
てフィルムの流し込み成形を行ってもよい。
【００２１】
本製品が１層がポリオレフィン組成物である層を３層以上含有する多層製品を包含する
態様において、そのポリオレフィン組成物は２つの布層の間、２つの発泡層の間、布層と
発泡層の間、または布層に隣接して位置する発泡層に隣接して位置する中間層であっても
よい。また、そのような布／発泡体／ポリオレフィン組成物の配置の組み合わせも意図す
る。例えば、本製品は順に布層、発泡層、ポリオレフィン組成物層、発泡層および布層を
含有し得る。この製品は個別の布層を２層、個別の発泡層を２層およびポリオレフィン組
成物層を含有する。そのような態様のいずれにおいても、そのポリオレフィン組成物はフ
ィルム、不織物、粉末、溶融物、分散粉末またはこれらの組み合わせであってもよい。加
うるに、本製品はポリオレフィンフィルムを１層以上および異なる形態のポリオレフィン
を１層以上含有していてもよい。
【００２２】
層を２層以上含有する態様では、当該ポリオレフィン組成物が外側層を形成するように
してもよい。そのポリオレフィン組成物を外側表面に含有させると数多くの有利な機能が
もたらされる。例えば、そのポリオレフィン組成物は、このポリオレフィン組成物を含有
する製品と外側基質の間の相対的動きが低下するように摩擦力が向上したアンカーまたは
領域を生じさせ得る。このことは、本製品が皮膚接触面を含有する下着である時に特に有
用である（この場合には着用者の皮膚が基質である）。別法として、その基質は、本発明
の製品のポリオレフィン組成物と接触する外側衣類であってもよい。その基質が着用者の
外側衣類でありかつ本製品が下着として着用される場合、そのような製品は、外側衣類の
相対的動きを防止または低下させる。加うるに、外側衣類（例えばドレス）にポリオレフ
ィン組成物を含有させることで内側衣類（例えばスリップ）の相対的位置を維持すること
も可能である。
【００２３】
そのように布、発泡体およびポリオレフィン組成物の層を選択した後、次に、それらを
プレスもしくは鋳込みで接着させることで平らであるか或は形状を有する製品を生じさせ
ることができる。いくつかの態様のプレスおよび鋳込み製品を製造する方法は、圧力およ
び熱を必要に応じて用いることを包含する。例えば、約１５０℃から約２００℃または約
１６０℃から約１８０℃（約１６５℃を包含）の熱を鋳込み製品が得られるに充分な時間
かけてもよい。熱をかける適切な時間には、これらに限定するものでないが、約３０秒か
ら約３６０秒（約４５秒から約１２０秒を包含）が含まれる。公知方法のいずれかを用い
て結合を起こさせてもよく、そのような方法には、これらに限定するものでないが、マイ
クロ波、赤外、伝導、超音波、時間をかけて圧力をかけること（即ち締め付け）およびこ
れらの組み合わせが含まれる。
【００２４】
フィルムおよび布自身が多孔質材料であることとポリオレフィンフィルムもしくは不織
物、粉末および溶融物を含有させた製品に熱と圧力をかけることが理由で、そのようなフ
ィルムまたは不織物はある程度または完全に本製品の布または発泡体に染み込み得ると認
識している。例えば、当該ポリオレフィン組成物は、取り巻く層からある程度分離した層
を形成し得るか或はその取り巻く層１層もしくは２層以上に完全に移行することで、ポリ
オレフィン組成物層を区別することができるほどそれが分離していない一体式製品がもた
らされ得る。
【００２５】
本発明の多層製品が有する１つの用途は、体形成形用衣類、例えばブラジャー（特にカ
ップまたはウィング）および男性用下着である。そのような製品は、心地良さ、体形成形
および支持の好ましい特徴を与え得ると同時に更に心地良さ、通気性、空気透過性、水分
／蒸気輸送、ウィッキングおよびこれらの組み合わせを与え得る。本発明のいくつかの態
様の製品では、鋳込みもしくは成形品、例えばブラジャー構造物のカップなどのデザイン
に関して、それらの層に前以て決めておいた形状を持たせてもよくかつそれらを互いに関
して前以て決めておいた配向に配列させてもよい。そのような布の層は単独でか或は他の
材料と組み合わせて使用可能であり、それらを縫い込むか、糊付けするか或は他の様式で
前記布に取り付ける。
【００２６】
いくつかの態様におけるシステムは、布がもたらす一体型形状成形能力を持つ体形成形
用衣類を構築するためのシステムである。そのような構築システムは、とりわけ、多種多
様な衣類構造物、例えば活動着、スポーツウエア、男性用および女性用の肌に直接触れる
衣類、例えばブラジャー、下着、パンティー、成形用衣類、レッグウエアおよび靴下、例
えばパンティーストッキングなど、既製衣類、例えばデニムジーンズ、キャミソール、注
文仕立てシャツおよびズボンなどで使用可能である。このような構築は形を成し得る体領
域のいずれにも適用可能である。そのような布構造物が有する数多くの利点を含めたが、
その有用性を衣類に限定するものでなく、また、成形可能もしくは形を成し得る媒体のい
ずれに関しても適用性を有し、それには、家具用クッション（これらもまた成形可能領域
に接触した状態で布が移動しかつある程度の滑りを受ける）が含まれると更に認識してい
る。
【００２７】
本製品に追加的支持および他の特徴を加える目的で、当該ポリオレフィン組成物をそれ
のいろいろな領域に添加してもよい。例えば、フィルムを用いる場合、それを本製品の領
域全体に渡って広げるか或は選択した部分に広げることでいろいろな利点を得ることがで
きる。例えば、ブラジャーのカップ部分にいくつかの態様の層状布を含めてもよい。ブラ
ジャーのカップの場合、それは支持の目的でカップの下方部分に入れるフィルムの一部、
しとやかさの目的でカップの中心部分、成形の目的で側部分または飾りまたは装飾の目的
で特定の領域に入れるフィルムの一部として用いるに有用であり得る。
【００２８】
布の要求に合致するように多層布に入れるフィルムの量を少なくするとまた当該布の空
気透過性も向上し得る。また、当該フィルムを多孔質に変えるか或は多孔質（即ち「潜在
的」通気性）にするか或はフィルムに穴を開けることなどで空気透過性を向上させること
も可能である。
【００２９】
当該ポリオレフィン組成物を衣類で用いると追加的利点がもたらされる。そのような利
点には、形状保持、成形能力、接着性、当該基質の一部分の保持、水分管理および蒸気透
過性が含まれる。
【００３０】
当該ポリオレフィン組成物は、目で見た美観であり得る所望機能に応じて他の構造物に
添加可能である。当該ポリオレフィンのフィルム、不織物、粉末、分散粉末または溶融物
を、ラベルまたはロゴおよびこれらの組み合わせの形態で、あるデザインに鋳込みすべき
製品、布または衣類に添加することで飾り、例えば装飾用布およびグリッターなどに接着
させることも可能である。
【００３１】
いくつかの態様では、当該ポリオレフィン組成物を接着剤として働かせることで、布も
しくは発泡体の２層以上を付着させるか或は布の層を発泡体に付着させることも可能であ
る。それを達成するに適した１つの方法は、適切な方法のいずれかを用いて粉末もしくは
分散粉末または溶融物を層に塗布する方法である。いくつかの態様の分散体を塗布する方
法には、噴霧、軽く触れる方法、印刷、はけ塗り、浸漬、詰め込み、分注、計量、塗装、
散液およびこれらの組み合わせが含まれる。その後に熱および／または圧力をかけてもよ
い。
【００３２】
本発明のいくつかの態様の多層製品に他の接着剤を含有させることも可能である。接着
剤の例には、熱硬化性もしくは熱可塑性接着剤、感圧接着剤、ホットメルト接着剤および
これらの組み合わせが含まれる。そのような接着剤を用いていろいろな層を接着させても
よく、かつそれを布、発泡体またはポリオレフィンのフィルム、不織物、粉末、分散粉末
もしくは溶融物のいずれかに付着させてもよい。その上、当該ポリオレフィン組成物をま
た１つ以上の層、例えば布、発泡体または重合体フィルム、例えば米国特許第７，２４０
，３７１号に記述されているポリウレタン尿素フィルムなどと接触させる接着剤として用
いることも可能である。
【００３３】
上述したように、本発明の製品に関して用いるに有用な布構造物は多様である。本製品
に含有させるポリオレフィン組成物の形態は、そのような態様のいずれにおいても適切な
如何なる形態であってもよい。加うるに、当該ポリオレフィン組成物は構造的特性、柔軟
性、接着性またはそれらの任意組み合わせを示し得る。層配置の順は（１）布層、発泡層
、ポリオレフィン層、（２）布層、発泡層、ポリオレフィン層、発泡層、布層、（３）布
層、ポリオレフィン層、布層、（４）発泡層、ポリオレフィン層、発泡層、（５）発泡層
、ポリオレフィン層、（６）布層、ポリオレフィン層であってもよいか、或は布構造物の
中により多くの層を達成する目的で組み合わせてもよいそれらの任意組み合わせであって
もよい。それらの層のいずれかを接着させる目的で接着剤を層に隣接させてか或は層間に
含めることも可能である。別法として、当該ポリオレフィン組成物は接着剤であってもよ
い。
【００３４】
いくつかの態様の布に関して多種多様な繊維およびヤーンを用いることができる。それ
らには、綿、羊毛、アクリル樹脂、ポリアミド（ナイロン）、ポリエステル、スパンデッ
クス（エラスタン）、再生セルロース、ゴム（天然もしくは合成）、竹、絹、大豆または
これらの組み合わせが含まれる。
【００３５】
本発明では、また、剥離紙の上を被覆することが可能な接着剤であるか或はそのような
接着剤でなくてもよい成形品も提供することができ、このように、本発明のポリオレフィ
ン組成物は基質（織布を包含）に接着および積層させる目的で使用可能である。熱および
／または圧力を基質および接着性フィルムに１分以内、例えば約１５秒から約６０秒など
の滞留時間かけることで接着を活性化させることができる。そのようにして接着させた製
品は良好な伸縮／回復特性を示しかつ通常の着用および洗濯サイクルで耐久性を示すと期
待する。
【００３６】
いくつかの態様のポリオレフィン組成物は特に接着性成形品で用いるに適し、そのよう
な成形品は、これに熱および圧力を比較的短時間かけることで布の結合、積層および接着
の目的で使用可能である。圧力の範囲は、使用する結合方法に応じて、例えばほぼ大気圧
から約６０ｐｓｉの範囲であってもよく、時間は約１秒未満から約３０分の範囲であって
もよい。
【００３７】
そのような成形品の製造は、前記溶融物もしくは分散粉末を剥離紙の上に流し込み成形
した後に乾燥を商業的に利用可能な方法で約１００℃未満の温度で行って水を除去して前
記剥離紙の上にフィルムを生じさせることで実施可能である。その生じさせたフィルムシ
ートを細長く切ることで所望幅の片を生じさせそして後で伸縮製品、例えば織布などを成
形する用途で使用する目的でスプールに巻き上げてもよい。そのような用途の例には、縫
い目無しもしくは継ぎ目無し衣類構造物、継ぎ目の密封および補強、衣類に接着させるラ
ベルおよびパッチ、および局所的伸縮／回復補強が含まれる。接着による結合を約１００
℃から約２００℃、例えば約１３０℃から約２００℃、例えば約１４０℃から約１８０℃
の範囲の温度で０．１秒から数分、例えば約１分以内の時間で生じさせることができる。
典型的な結合用機械はＳｅｗ  Ｆｒｅｅ［ＳｅｗＳｙｓｔｅｍｓ（Ｌｅｉｃｅｓｔｅｒ、
英国）から商業的に入手可能］、Ｍａｃｐｉ裾縫い機［Ｍａｃｐｉ  Ｇｒｏｕｐ（Ｂｒｅ
ｓｃｉａ、イタリア）から商業的に入手可能］、Ｆｒａｍｉｓ熱風溶着機［Ｆｒａｍｉｓ
Ｉｔａｌｙ，ｓｐ．ａ．（ミラノ、イタリア）から商業的に入手可能］である。そのよ
うな結合は織布衣類が繰り返し着用、洗濯および引き伸ばされた時に強くかつ耐久性があ
ると期待する。
【００３８】
前記フィルム、不織物、溶融物または成形品に着色または色づけすることも可能であり
、かつまたそれに関してそれらをデザイン要素として用いることも可能である。
【００３９】
加うるに、フィルムもしくは不織物を積層させた製品に鋳込みを受けさせることも可能
である。例えば、布に鋳込みを布中のハードヤーンに適した条件下で受けさせてもよい。
鋳込みをまた成形品もしくは分散体が鋳込みを受ける温度ではあるがハードヤーンの鋳込
みに適した温度より低い温度で実施することも可能である。
【００４０】
前記成形品をいずれかの方法で布にしっかりと取り付ける目的で積層を実施することも
可能であり、そのような方法は、積層品の表面に熱をかける方法である。熱をかける方法
には、例えば超音波、直接的加熱、間接的加熱およびマイクロ波が含まれる。
【００４１】
いくつかの態様のポリオレフィン組成物を付着させる方法および手段には、これらに限
定するものでないが、ロールコーティング（逆ロールコーティングを包含）、金属器具ま
たはナイフの刃の使用（例えば分散体を基質の上に流し込んだ後に前記分散体を金属製道
具、例えばナイフの刃などを用いて前記基質を横切るように広げることでそれの一体成形
を均一な厚みになるように行う）、噴霧（例えばポンプスプレーボトルを使用）、浸漬、
塗装、印刷、スタンピングおよび散液、製品への含浸が含まれる。そのような方法を用い
て前記溶融物、粉末もしくは分散粉末を基質にさらなる接着剤材料を用いる必要なく直接
付着させることができ、そして追加的／より重質な層が要求される場合にはそれを繰り返
してもよい。前記分散体、粉末または溶融物を被覆、結合、積層および接着の目的で合成
、天然または合成／天然混合材料で出来ている編み、織りもしくは不織布のいずれかに付
着させることができる。前記分散体を加工中に乾燥（例えば空気乾燥またはオーブンの使
用による）させることでそれに入っている水を除去して、沈澱して合体したポリオレフィ
ン層を布上に残存させることで接着結合を形成させることができる。
【００４２】
前記フィルム、溶融物、溶体および分散体に持たせる厚みは用途に応じて多様であり得
る。乾燥成形品の場合の最終厚みは、例えば約０．１ミルから約２５０ミル、例えば約０
．５ミルから約２５ミル（約１から約６ミルを包含）の範囲であってもよい（１ミル＝１
インチの千分の１）。
【００４３】
適切な厚みには、約０．５ミルから約１２ミル、約０．５から約１０ミルおよび約１．
５ミルから約９ミルが含まれる。水性分散体の場合の使用量は、例えば約２．５ｇ／ｍ２
から約６．４０ｋｇ／ｍ２、例えば約１２．７から約６３５ｇ／ｍ２（約２５．４から約
１５２．４ｇ／ｍ２を包含）の範囲であってもよい。
【００４４】
当該ポリオレフィン組成物で被覆可能な平らなシートおよびテープの種類には、これら
に限定するものでないが、織布（織布および編布を包含）、不織布、スクリムおよびレザ
ー（実際または合成）、紙、金属、プラスチック、ポリウレタン尿素フィルムおよびこれ
らの組み合わせが含まれる。
【００４５】
いくつかの態様のポリオレフィン組成物を用いて製造可能な他の製品には、これらに限
定するものでないが、衣服（如何なる種類の衣類も衣類製品も包含）、編み手袋、室内装
飾品、髪アクセサリー、ベッドシーツ、カーペットおよびカーペット裏地、コンベアベル
ト、医学用途、例えば伸縮性包帯など、パーソナルケア品目（失禁および女性衛生品を包
含）および履物が含まれる。ポリオレフィン組成物で被覆した製品は騒音防止製品として
使用可能である。
【００４６】
ポリオレフィン組成物に積層させた非弾性布は向上した伸縮性および回復力および向上
した鋳込み特性を示し得る。
【００４７】
いくつかの態様のポリオレフィン組成物を含有させた製品に鋳込みを受けさせることが
できる。基質とポリオレフィン組成物の複数の層を用いてそのような製品を製造すること
ができる。また、多層製品に鋳込みを受けさせることも可能である。鋳込みおよび非鋳込
み製品が示す伸縮性および回復の度合は様々であり得る。そのような鋳込み品は体形成形
または体形支持用衣類、例えばブラジャーなどで使用可能である。
【００４８】
いくつかの態様のポリオレフィン組成物を用いて製造可能な衣服もしくは衣類の例には
、これらに限定するものでないが、下着、ブラジャー、パンティー、ランジェリー、水着
、シェイパー（ｓｈａｐｅｒｓ）、キャミソール、靴下、寝間着、ウエットスーツ、ネク
タイ、手術着、宇宙服、ユニフォーム、帽子、ガーター、汗止めバンド、ベルト、活動着
、上着、雨具、寒冷用ジャケット、ズボン、シャツ地、ドレス、ブラウス、男性および女
性が上半身に着る服、セーター、コルセット、ベスト、ニッカーボッカー、ソックス、ハ
イソックス、ドレス、ブラウス、エプロン、タキシード、ビシュト、アバーヤ、ヒジャー
ブ、ジルバブ（ｊｉｌｂａｂ）、トーブ（ｔｈｏｕｂ）、ブルカ、ケープ、コスチューム
、ダイビングスーツ、キルト、キモノ、ジャージ、ガウン、保護着、サリー、サロン、ス
カート、スパッツ、ストーラ（ｓｔｏｌａ）、スーツ、ストレートジャケット、トーガ、
タイツ、タオル、ユニフォーム、ベール、ウエットスーツ、医学用圧迫帯、包帯、スーツ
の芯地、ウエストバンドおよびそれらのあらゆる構成要素が含まれる。
【００４９】
本発明の別の面は、本成形品と基質を含有して成っていて前記成形品と基質が接着して
積層品を形成している製品であり、そのような弾性積層品が示す摩擦係数の方が前記基質
単独が示すそれよりも大きい。それの例は、当該ポリオレフィン組成物を含有して成る被
膜もしくはフィルムを有するウエストバンドであり、それは衣類が別の衣類、例えばブラ
ウスまたはシャツなどから滑るのを防止するか、或はウエストバンドが衣類着用者の皮膚
から滑るのを防止する。
【００５０】
本発明の特徴および利点を以下の実施例でより詳細に示すが、本実施例は例示の目的で
示すものであり、決して本発明を限定するとして解釈されるべきでない。
【実施例】
【００５１】
対照カップおよび本発明のカップ（ポリオレフィン組成物を含有）を生じさせる目的で
、表１に示す如きポリオレフィン組成物の各々をブラジャー鋳型の半分の中に入れて、そ
れらに鋳込みを同じ条件下で同時に受けさせた。通常の発泡ブラジャーカップ用鋳込み装
置を１８０℃に加熱した。ナイロン／ＬＹＣＲＡ(R)スパンデックス縦編布を前以て厚み
が５ｍｍのポリウレタンフォームに積層させることで布／発泡体積層品を生じさせておい
た。２個のそのような布／発泡体積層品を布層が外側に面するように発泡体と発泡体を隣
接させて位置させた。次に、その４実施例であるポリオレフィン組成物の各々を前記発泡
層の間に挿入しそしてそれが前記鋳型の半分、即ち一方のカップを覆うようにした。前記
鋳型を５バールの圧力で密封して、密封状態を１２０秒間維持した。次に、前記鋳型を開
け、鋳込みされたカップを取り出した後、冷却した。
【００５２】
その試験／対照カップの組に評価を受けさせた（形状、形状保持、高さ、滑らかさおよ
び触感）。次に、前記カップに家庭の洗濯サイクルを５回受けさせた。前記カップを再び
評価した。試験の結果を表２に示す。
【００５３】
【表１】
0006538455.tif 000002
【００５４】
【表２】
0006538455.tif 000003
【００５５】
表２から分かるであろうように、ポリオレフィン組成物を含有させた本発明の積層構造
物が示した特性は対照のそれに比べて向上していた。
【００５６】
本発明を例示様式で記述してきたが、用いた用語は限定ではなくむしろ本質的に言葉ま
たは説明の範疇であることを意図すると理解されるべきである。その上、本発明をいくつ
かの例示態様に関して説明してきたが、当業者はそのような教示を本発明の他の可能な変
形に容易に適用するであろうと理解されるべきである。